(57)【要約】【課題】ガス抜き構造を有し、かつ熱結晶化による、ひけ、変形等の抑制可能な口筒部の構造を技術的課題とし、もって安全性の高い、耐熱容器、耐圧容器、耐熱圧容器等の分野に幅広く対応することのできる口筒部を提供することを目的とする。【解決手段】口筒部の筒壁の外周に付設されたネジ山に、上下方向へのガスの通路となるガス抜き溝を、このネジ山の一部を残して形成すること、口筒部全体を熱結晶化により白化させること、にある。【選択図】　　　　　　　図２
2004131174.tif 000002
【特許請求の範囲】
【請求項１】
口筒部（１）の筒壁（２）の外周に付設したネジ山（３）に、上下方向へのガスの通路となるガス抜き溝（３ａ）を該ネジ山（３）の一部を残して形成し、口筒部（１）を熱結晶化により白化させた、合成樹脂製壜体の口筒部。
【請求項２】
ネジ山（３）の高さの１／４〜１／２を残して、ガス抜き溝（３ａ）を形成した、請求項１記載の合成樹脂製壜体の口筒部。
【請求項３】
ネジ山（３）の、始端部から３６０°の範囲に、少なくとも１箇所、ガス抜き溝（３ａ）を形成した、請求項１または２記載の合成樹脂製壜体の口筒部。
【請求項４】
ガス抜き溝（３ａ）を、多重に形成されたネジ山（３）に、上下方向にほぼ直線状に配列位置させて形成した、請求項１、２または３記載の合成樹脂製壜体の口筒部。
【請求項５】
ガス抜き溝（３ａ）の角部を曲率半径０．３ｍｍ以上のアール状の形状とした、請求項１、２、３または４記載の合成樹脂製壜体の口筒部。
【請求項６】
口筒部（１）をネジ山（３）の下方にビードリング（５）およびネックリング（６）を付設した構造とし、該ビードリング（５）およびネックリング（６）を含めて、口筒部（１）を熱結晶化により白化させた、請求項１、２、３、４または５記載の合成樹脂製壜体の口筒部。
【請求項７】
ネジ山の（３）の始端部および終端部を、幅および高さを緩やかに縮小した始端延長部（４ａ）および終端延長部（４ｂ）とした、請求項１、２、３、４、５または６記載の合成樹脂製壜体の口筒部。
【請求項８】
始端延長部（４ａ）および終端延長部（４ｂ）を３０°〜１５０°の中心角度範囲にわたって形成した、請求項７記載の合成樹脂製壜体の口筒部。
【発明の詳細な説明】
【０００１】
【発明の属する技術分野】
本発明は、ポリエチレンテレフタレート樹脂等により延伸ブロー成形された合成樹脂製壜体の口筒部の構造に関するものである。
【０００２】
【従来の技術】
特許文献１には、高温での充填あるいは熱処理工程のある製品たとえばお茶、果汁飲料用等に使用されるポリエチレンテレフタレート樹脂製２軸延伸ブロー成形壜体（以下ＰＥＴボトルと記す。）について記載があるが、お茶、果汁飲料、液体調味料等のように高温での充填あるいは熱処理工程のある製品向けのＰＥＴボトルでは熱結晶化処理により熱変形強度が強化された所謂耐熱口筒部が使用される。
【０００３】
図１０に上記お茶、果汁飲料等の用途に使用される代表的なＰＥＴボトルの全体形状、また図１１および図１２には耐熱口筒部２０の代表例を示すが、熱結晶化処理により口筒部全体が白化した状態であり、ネジ山２２の下部には不正操作あるいは誤操作による開栓を防ぐ機能を有したピルファープルーフキャップ用のビードリング２４と共に、ネックリング２５を有するものである。ここで図１１および図１２の耐熱口筒部２０に施したメッシュによるハッチングは熱結晶化による白化状態を表す。（図１０ではこのハッチングを省略している。）
【０００４】
一方特許文献２には、炭酸飲料用のＰＥＴボトルについての記載があるが、図７には炭酸飲料用の用途に使用されるＰＥＴボトルの代表的な全体形状、また図８および図９には図７のＰＥＴボトルに使用されている所謂耐圧口筒部１０の代表例を示す。
【０００５】
図７、８および図９に示されるＰＥＴボトルでは、耐圧口筒部１０は熱結晶化処理のない透明な状態であるが、胴部１７を円筒状とし、複数の脚１８ａを突出した所謂ペタロイド（花弁）状の底部１８とすることにより、壜体自体の耐圧性を向上させると共に、開栓時における炭酸ガスの内圧の逃げを良くするガス抜き溝の作用効果を発揮せしめるべく、耐圧口筒部１０のネジ山は、欠部１２ａを有する間欠ネジ山１２としている。
【０００６】
【特許文献１】
特開平１０−５８５２７号公報
【特許文献２】
特開平０７−２６７２３５号公報
【０００７】
【発明が解決しようとする課題】
しかしながら近年においてはＰＥＴボトルの用途展開が広がる中で、耐熱性、あるいは耐圧性単独でなく、両者の機能を併せ持つ口筒部が要求されるようになってきている。
【０００８】
たとえば耐熱口筒部を有したＰＥＴボトルでは、内溶液の高温充填あるいは滅菌のための高温処理後、室温に戻した状態でボトル内部が減圧状態となりボトルの筒壁が内部に凹状に変形した状態となる場合がある（この減圧を吸収するために、ボトルの壁の一部に変形しやすい減圧吸収パネルを設ける場合が多い（図１０中の減圧吸収パネル２７ａ参照））が、耐圧口筒部２０の間欠ネジ山１２における欠部１２ａのようなガス抜き溝に相当する機構がないため、キャップを取り外した際に外気がいっきに進入し、ボトルが減圧状態から復元する力等の影響により内容液が吹きこぼれ、衣服等を汚す等のおそれがあった。
【０００９】
また、炭酸を含まない果汁飲料等のような内容液であっても、経時変化によりガスが発生して加圧状態になるケースもあり、この場合も耐熱口筒部２０では、キャップ取り外し時に内容液が噴き出すというおそれがあった。
【００１０】
また、たとえば図７に示されるような炭酸飲料用の耐圧性のＰＥＴボトルにおいても、飲料を充填した後の高温の熱シャワーによる滅菌工程処理を要する用途も多くなってきており、前述した内容液の吹きこぼれ、噴出等の問題も含めて特に耐熱性を有しかつ耐圧口筒部のようなガス抜き溝に相当する機構を有した口筒部が求められているが、図８に示される様な耐圧口筒部１０のネジ山に欠部１２ａを形成した口筒部では熱結晶化に伴う変形が不正に発生し、キャップの装着が不良となると共にシール性が大幅に低下する、と云う問題が発生する。
【００１１】
上記問題は主として射出成形時の間欠ネジ山１２と欠部１２ａにおける樹脂流動および冷却固化挙動の差異に起因して、筒壁１１の上端面の欠部１２ａに対応する部分で凹部、すなわちひけが発生し、また外周が円形から歪んだ形状になるためと考えられる。
【００１２】
また、間欠ネジ山１２の端部近傍に対応する上端面においても同様にひけが発生する問題もある。
【００１３】
また、耐圧口筒部１０の筒壁１１の肉厚も上記ひけ等の不正変形の大きさに係る要因の一つであり、肉厚を十分大きくすることによりこの不正変形を抑制することは可能ではあるが、ＰＥＴボトルの生産性、コストダウン、省資源等の面からも現実的には不正変形を十分に抑制することのできる肉厚を付与することは困難である。
【００１４】
そこで、本発明は、上記した従来技術における問題点を解消すべく創案されたもので、ガス抜き溝状の構造を有し、かつ熱結晶化による、ひけ、変形等の抑制可能な口筒部の構造を技術的課題とし、もって安全性の高い、耐熱容器、耐圧容器、耐熱圧容器等の分野に幅広く対応することのできる口筒部を提供することを目的とする。
【００１５】
【課題を解決するための手段】
上記技術的課題を解決する請求項１記載の発明の手段は、
口筒部の筒壁の外周に付設されたネジ山に、上下方向へのガスの通路となるガス抜き溝を、このネジ山の一部を残して形成すること、口筒部を熱結晶化により白化させること、にある。
【００１６】
前述した従来の耐圧口筒部に見られる間欠ネジ構造において、口筒部の上端面の、ネジ山の欠部に対応する周位置での、熱結晶化によるひけ（凹部）の発生の理由は次のように推定される。
【００１７】
すなわち２軸延伸ブロー成形では射出成形による試験管状のプリフォームを使用し、この射出成形において樹脂はプリフォームの底部から射出され口筒部上端面に向かって流動するが、ネジ山のある部分と欠部では樹脂の流動通路に大きな差異があること、流動の末端近傍であるため樹脂温度が低くなっており流動通路の影響による分子配向の違いが大きくなること、さらには流動の最終段階であるため直後に型締め、冷却工程となり、分子配向の緩和のための時間が短く、流動中に発生した分子配向状態の相違が成形品に残留してしまい、この残留した分子配向状態の影響で、熱結晶化挙動における収縮量の場所による差が大きく発生するためと推定される。
【００１８】
ここで、口筒部の肉厚を十分大きくした場合にはネジ山のある部分と欠部での樹脂の流動通路の比が小さくなり、流動中に発生する分子配向状態の相違を小さくすることができるが、前述したようにＰＥＴボトルの生産性、コストダウン、省資源等の面からの現実的な肉厚の範囲内ではこの分子配向状態の相違を十分に小さくすることは困難である。
【００１９】
請求項１記載の構成は上記したような推定を基に、創出したものであり、ネジ山におけるガス抜き溝を、ネジ山の一部を残して形成することにより、プリフォームの射出成形の際のネジ山部分と、ガス抜き溝の形成部分における樹脂の流動状態の差異を小さくすることができ、熱結晶化処理による口筒部上端面におけるひけを効果的に抑制することができる。
【００２０】
また、従来の耐圧口筒部に見られる間欠ネジ山構造の欠部に相当する周位置では、熱結晶化処理により口筒部の壁が外部に膨れ状の変形をして、全体として円形から歪んだ形状となる傾向が見られ、キャップとの螺合性にも問題が発生するが、請求項１の構成により、この歪みについても効果的に抑制することが可能となる。
【００２１】
上記によりガス抜き機能を有した口筒部に、熱結晶化による耐熱性を付与した口筒部を提供することができ、たとえばキャップ開栓時におけるボトルの減圧状態からの復元力等の影響による内容液の吹きこぼれ、あるいは加圧状態からのキャップ開放による内溶液の噴き出し等を抑制することができ、安全性に優れた口筒部、さらには壜体状容器を提供することができる。
【００２２】
ガス抜き溝形成部分でどの程度の高さ分ネジ山を残すかは、ひけ、歪みの改良効果、内容物による内圧の発生程度、ガス抜き、あるいは減圧時におけるガスの進入速度を考えて目的に応じて選択することができる。
【００２３】
請求項２記載の発明の手段は、請求項１、２または３記載の発明において、ネジ山の高さの１／４〜１／２を残して、ガス抜き溝を形成すること、にある。
【００２４】
請求項２記載の上記構成により、ひけ、歪みの改良効果とガス抜き性のバランスの取れた口筒部を提供することができる。
【００２５】
請求項３記載の発明の手段は請求項１または２記載の発明において、ネジ山の、始端部から３６０°の範囲に、少なくとも１箇所、ガス抜き溝を形成すること、にある。
【００２６】
請求項３記載の上記構成により、ガス抜き性を確保できると共に、口筒部上端面におけるひけの程度を小さくすることができ、またキャップとの螺合性も安定したものとなる。
【００２７】
請求項４記載の発明の手段は、請求項１、２または３記載の発明において、ガス抜き溝を、多重に形成されたネジ山に、上下方向にほぼ直線状に配列位置させて形成すること、にある。
【００２８】
通常、ネジ山は２〜３重に形成されるが、請求項４記載の構成はこのように重なったネジ山に上下方向にほぼ直線状にガス抜き溝を配列位置して形成するものであり、ガス抜きをよりスムーズに達成することができる。なお、各ガス抜き溝の組み合わせの直線状の配列は、垂直方向に特定されるものではなく、斜め方向となっても差し支えない。
【００２９】
請求項５記載の発明の手段は、請求項１、２、３または４記載の発明において、ガス抜き溝の角部を曲率半径０．３ｍｍ以上のアール状の形状とすること、にある。
【００３０】
請求項５記載の上記構成により、ガス抜き溝の角部をアール状の形状として、ネジ山の山頂からガス抜き溝にかけての樹脂の流動が徐々に変化するようにすることができ、熱結晶化処理による口筒部における不正変形をより効果的に抑制することができる。なお、このアール状の形状の曲率半径は０．３ｍｍ以上、より好ましくは０．５ｍｍ以上とするのがよい。
【００３１】
請求項６記載の発明の手段は、請求項１、２、３、４または５記載の発明において、口筒部をネジ山の下方にビードリングおよびネックリングを付設した構造とし、このビードリングおよびネックリングを含めて、口筒部を熱結晶化により白化させたこと、にある。
【００３２】
請求項６記載の上記構成では、口筒部にはネジ山の下方に必要に応じてビードリングおよびネックリングが付設され、このビードリングおよびネックリングを含めて口筒部を熱結晶化により白化させるが、これらビードリングおよびネックリングにより口筒部の下部に全周に亘って肉厚部が形成されるので、プリフォーム成形時の樹脂流動による分子配向が緩和される等の要因により、口筒部上端面におけるひけ、および口筒部の外周の円形からの歪みをより確実に抑制することができる。
【００３３】
請求項７記載の発明の手段は、請求項１、２、３、４、５または６記載の発明において、ネジ山の始端部および終端部を、幅および高さを緩やかに縮小した始端延長部（４ａ）および終端延長部（４ｂ）とすること、にある。
【００３４】
請求項７記載の上記構成により、パリソンの射出成形時における、ネジ山の始端部および終端部近傍における樹脂の流動状態の急激な変化を避けることができ、始端部および終端部近傍位置に対応する口筒部上端面でのひけを効果的に抑制することができる。
【００３５】
請求項８記載の発明の手段は、請求項７記載の発明において、始端延長部および終端延長部を３０°〜１５０°の中心角度範囲にわたって形成すること、にある。
【００３６】
請求項７記載の上記構成により、キャップとの螺合性を維持しながら、端部近傍位置に対応する口筒部上端面でのひけを十分抑制することができる。
【００３７】
【発明の実施の形態】
以下、本発明の一実施例を、図１ないし図６を参照しながら説明する。
図１は、本発明の一実施例を施した壜体の全体正面図を示すもので、壜体は、ポリエチレンテレフタレート樹脂製の２軸延伸ブロー成形壜体で、有底四角筒形状をした胴部７の上端に、四角錐台筒形状をした肩部８を介して、本発明による口筒部１を起立連設している。
【００３８】
口筒部１は、円筒形状をした筒壁２の外周面上半部分に、ネジ山３を略２巻半の長さで刻設し、また筒壁２の外周面下半部分にビードリング５およびネックリング６が設けられている。
【００３９】
また、本実施例の口筒部１は熱結晶化により白化したものであり、図２、３および図４の口筒部１に施したメッシュによるハッチングはこの白化状態を表したものである。（図１および図５ではこのハッチングを省略した。）なお、本実施例は口筒部１のネックリング６下端直下までの部分を白化したものであるが、用途によってはネックリング６の下端から肩部８の上端部にかけての領域をも白化させてもよい。また、部分的に弱白化状態として使用する場合もある。
【００４０】
ネジ山３にはその一部を残して、周方向に４箇所、上下方向に直線状に配列位置するようにガス抜き溝３ａが形成されており、ネジ山高さＨ１に対して残存高さＨ２は略１／３の高さとしている。ここで、ガス抜き溝３ａの角部をアール状の形状として、ネジ山３の山頂からガス抜き溝３ａにかけて、樹脂の流動が徐々に変化するようにしている（図２、３および図６参照）。なお、このアール状の形状の曲率半径は０．３ｍｍ以上、より好ましくは０．５ｍｍ以上とするのがよい。
【００４１】
なお、上記したガス抜き溝３ａの形成場所、個数、またネジ山３の残存高さＨ２等は、ひけ、歪みの改良効果、内容物による内圧の発生程度、ガス抜け効果を考え、目的に応じて選択することができるものである。
【００４２】
ネジ山３の上端部である始端部および下端部である終端部を、本実施例では９０°の中心角度範囲にわたって幅および高さを緩やかに縮小するようにした、始端延長部４ａおよび終端延長部４ｂとしている。（図２、３および６参照）なお、始端延長部４ａおよび終端延長部４ｂの形成範囲は９０°に限定されるものでなく、ひけの改良効果、キャップとの螺合性等を考慮して選択できるものであり、通常３０°〜１５０°の範囲で十分な効果を得ることができる。
【００４３】
ここで、図８および図９に示した従来の耐圧口筒部１０を熱結晶化して白化させた場合には、口筒部１０の上端面の、間欠ネジ山１２の欠部１２ａおよびネジ山の端部１３に対応する位置でひけ（凹み）が発生し、キャップ螺合時のシール性が不良と成ったが、本実施例の口筒部１はキャップ螺合時のシール性が確実に確保されるものであり、本発明のガス抜き溝３ａの形状および始端延長部４ａ、終端延長部４ｂの効果が確認され、従来の耐圧口筒部と略同様の形状の口筒部に耐熱性を付与して使用することができるようになった。
【００４４】
なお、本発明の作用効果は、上記実施例に記載した形状に限定されるものでなく、間欠ネジ山状の形状を有した口筒部で、一般的に発揮されるものであり、たとえばビードリング、ネックリングのない口筒部であっても、ガス抜き溝３ａにおいて、残部高さＨ２を適正に設定することにより、口筒部の上端面のひけを効果的に抑制することができると共に、口筒部の外周の円形からの不正な歪みを小さく抑制することができる。
【００４５】
【発明の効果】
本発明は、上記した構成となっているので、以下に示す効果を奏する。
請求項１記載の発明にあっては、ネジ山の一部を残し、ガス抜き溝を形成することにより、ネジ山部分と、ガス抜き溝の形成部分における樹脂の流動状態の差異を小さくすることができ、熱結晶化処理による口筒部上端面におけるひけ、および口筒部の円形からの歪み等の不正変形を効果的に抑制することができる。
【００４６】
上記によりガス抜き機能を有した口筒部に、熱結晶化による耐熱性を付与した口筒部を提供することができ、たとえばキャップ取り外し時におけるボトルの減圧状態からの復元力等の影響による内容液の吹きこぼれ、あるいは加圧状態からのキャップ開放による内溶液の噴き出し等を抑制することができ、安全性に優れた口筒部、さらには壜体状容器を提供することができる。
【００４７】
請求項２記載の発明にあっては、ネジ山の高さの１／４〜１／２を残して、ガス抜き溝を形成することにより、ひけ、歪みの改良効果とガス抜き性のバランスの取れた口筒部を提供することができる。
【００４８】
請求項３記載の発明にあっては、ネジ山の、始端部から３６０°の範囲に、少なくとも１箇所、ガス抜き溝を形成することにより、ガス抜き性を確保できると共に、口筒部の不正変形を小さくすることができ、またキャップとの螺合性も安定したものとなる。
【００４９】
請求項４記載の発明にあっては、ガス抜き溝を、多重に形成されたネジ山に、上下方向にほぼ直線状に配列位置させて形成することにより、ガス抜きをよりスムーズに達成することができる。
【００５０】
請求項５記載の発明にあっては、ガス抜き溝の角部をアール状の形状として、ネジ山の山頂からガス抜き溝にかけての樹脂の流動が徐々に変化するようにすることができ、熱結晶化処理による口筒部における不正変形をより効果的に抑制することができる。
【００５１】
請求項６記載の発明にあっては、ビードリングおよびネックリングにより口筒部の下部に全周に亘って肉厚部が形成されるので、プリフォーム成形時の樹脂流動による分子配向が緩和される等の要因により、口筒部上端面におけるひけ、および口筒部の外周の円形からの歪みをより確実に抑制することができる。
【００５２】
請求項７記載の発明にあっては、幅および高さを緩やかに縮小して形成した始端延長部および終端延長部を設けることにより、ネジ山の端部近傍における樹脂の流動状態の急激な変化を避けることができ、口筒部の不正変形をより抑制することができる。
【００５３】
請求項８記載の発明にあっては、始端延長部および終端延長部を３０°〜１５０°の中心角度範囲にわたって形成することにより、キャップとの螺合性を維持しながら、口筒部の不正変形を抑制することができる。
【図面の簡単な説明】
【図１】本発明の一実施例を施した壜体の、全体正面図。
【図２】図１に示した本発明の実施例の、拡大正面図。
【図３】図１に示した本発明の実施例の、拡大背面図。
【図４】図１に示した本発明の実施例の、縦断面図。
【図５】図１に示した本発明の実施例のネジ山部までを示す、平面図
【図６】図１に示した本発明の実施例におけるネジ山の、展開説明図。
【図７】従来の炭酸飲料用の壜体の一例を示す、全体正面図。
【図８】図７の壜体の口筒部構造を示す、拡大正面図。
【図９】図７の壜体の口筒部構造を示す、縦断面図。
【図１０】従来の耐熱用壜体の一例を示す、全体正面図。
【図１１】図１０の壜体の口筒部構造示す、拡大正面図。
【図１２】図１０の壜体の口筒部構造を示す、縦断面図。
【符号の説明】
１　；　口筒部
２　；　筒壁
３　；　ネジ山
３ａ　；　ガス抜き溝
４ａ　；　始端延長部
４ｂ　；　終端延長部
５　；　ビードリング
６　；　ネックリング
７　；　胴部
８　；　肩部
Ｈ１　；　ネジ山高さ
Ｈ２　；　残部高さ
１０　；　耐熱口筒部
１１　；　筒壁
１２　；　間欠ネジ山
１２ａ　；　欠部
１３　；　端部
１４　；　ビードリング
１５　；　ネックリング
１７　；　胴部
１８　；　底部
１８ａ；　脚
２０　；　耐圧口筒部
２１　；　筒壁
２２　；　ネジ山
２３　；　端部
２４　；　ビードリング
２５　；　ネックリング
２７　；　胴部
２７ａ；　減圧吸収パネル
【図１】
2004131174.tif 000003
【図２】
2004131174.tif 000004
【図３】
2004131174.tif 000005
【図４】
2004131174.tif 000006
【図５】
2004131174.tif 000007
【図６】
2004131174.tif 000008
【図７】
2004131174.tif 000009
【図８】
2004131174.tif 000010
【図９】
2004131174.tif 000011
【図１０】
2004131174.tif 000012
【図１１】
2004131174.tif 000013
【図１２】
2004131174.tif 000014